(57)【要約】    本開示は、（Ａ）０．９４０ｇ／ｃｃ〜０．９８０ｇ／ｃｃの密度を有する高密度ポリエチレン（ＨＤＰＥ）を含むコア層と、（Ｂ）コア層の両側のスキン層と、を含む、少なくとも３つの層を含む、多層フィルムを提供する。各スキン層は、（ｉ）０重量％超〜５重量％単位がエチレンコモノマーに由来する、プロピレン／エチレンコポリマーと、（ｉｉ）３，０００〜３，５００ｐｐｍのスリップ剤と、（ｉｉｉ）４，０００〜１０，０００ｐｐｍの粘着防止剤と、を含む。  【選択図】図１
2020516490.tif 000002
【特許請求の範囲】
【請求項１】
少なくとも３つの層を有する多層フィルムであって、
（Ａ）０．９４０ｇ／ｃｃ〜０．９８０ｇ／ｃｃの密度を有する高密度ポリエチレン（ＨＤＰＥ）を含むコア層と、
（Ｂ）前記コア層の両側のスキン層と、を備え、各スキン層が、
（ｉ）０重量％超〜５重量％単位がエチレンコモノマーに由来するプロピレン／エチレンコポリマーと、
（ｉｉ）３，０００〜３，５００ｐｐｍのスリップ剤と、
（ｉｉｉ）４，０００〜１０，０００ｐｐｍの粘着防止剤と、を含む、多層フィルム。
【請求項２】
前記多層フィルムが、１５μｍ〜１００μｍの厚さを有する、請求項１に記載の多層フィルム。
【請求項３】
前記多層フィルムが、０．０５〜０．３５の摩擦係数（ＣＯＦ）を有する、請求項１または２に記載の多層フィルム。
【請求項４】
前記多層フィルムの４０体積％〜９０体積％がコア層であり、前記スキン層の合計体積が前記多層フィルムの１０体積％〜６０体積％であり、前記多層フィルムが、６６％〜１００％の７日後のねじれ保持率を有する、請求項１〜３のいずれかに記載の多層フィルム。
【請求項５】
前記多層フィルムが３層からなる、請求項１〜４のいずれかに記載の多層フィルム。
【請求項６】
前記多層フィルムがキャストフィルムである、請求項１〜５のいずれかに記載の多層フィルム。
【請求項７】
前記ＨＤＰＥが、０．１ｇ／１０分〜１ｇ／１０分のメルトインデックスを有する、請求項１〜６のいずれかに記載の多層フィルム。
【請求項８】
前記プロピレン／エチレンコポリマーが、２ｇ／１０分〜１５．０ｇ／１０分のメルトフローレートを有するランダムコポリマーである、請求項１〜７のいずれかに記載の多層フィルム。
【請求項９】
前記スリップ剤が、脂肪酸アミド、シリコーン、およびそれらの組み合わせからなる群から選択される、請求項１〜８のいずれかに記載の多層フィルム。
【請求項１０】
前記粘着防止剤が、シリカ、タルク、炭酸カルシウム、およびそれらの組み合わせからなる群から選択される、請求項１〜９のいずれかに記載の多層フィルム。
【請求項１１】
前記多層フィルムの４０体積％〜９０体積％がコア層であり、前記スキン層の合計体積が前記多層フィルムの１０体積％〜６０体積％であり、前記多層フィルムが、０．０５〜０．３５の摩擦係数（ＣＯＦ）、および６６％〜１００％の７日後のねじれ保持率を有し、各スキン層が、
（ｉ）２ｇ／１０分〜８ｇ／１０分のメルトフローレートを有するプロピレン／エチレンランダムコポリマーと、
（ｉｉ）エルカミド、オレアミド、パルミタミド、ステアラミド、ベヘンアミド、ポリジメチルシロキサン、およびそれらの組み合わせからなる群から選択される、前記スリップ剤と、
（ｉｉｉ）シリカと、を含む、請求項１〜１０のいずれかに記載の多層フィルム。
【請求項１２】
物品であって、
菓子、
前記菓子と接触する多層フィルムであって、
（Ａ）０．９４０ｇ／ｃｃ〜０．９８０ｇ／ｃｃの密度を有する高密度ポリエチレン（ＨＤＰＥ）を含むコア層と、
（Ｂ）前記コア層の両側のスキン層であって、各スキン層が、
（ｉ）０重量％超〜５重量％単位がエチレンコモノマーに由来するプロピレン／エチレンコポリマーと、
（ｉｉ）３，０００〜３，５００ｐｐｍのスリップ剤と、
（ｉｉｉ）４，０００〜１０，０００ｐｐｍの粘着防止剤と、を含む、スキン層と、を含む少なくとも３つの層を含む、多層フィルム、を備える、物品。
【請求項１３】
前記多層フィルムが前記菓子と直接接触している、請求項１２に記載の物品。
【請求項１４】
前記多層フィルムが前記菓子の周りでねじられている、請求項１２または１３に記載の物品。
【請求項１５】
前記多層フィルムの４０体積％〜９０体積％がコア層であり、前記スキン層の合計体積が前記多層フィルムの１０体積％〜６０体積％であり、前記多層フィルムが、０．０５〜０．３５の摩擦係数（ＣＯＦ）、および６６％〜１００％の７日後のねじれ保持率を有する、請求項１２〜１４のいずれかに記載の物品。
【発明の詳細な説明】
【技術分野】
【０００１】
本開示は、スリップ剤を含有する多層フィルムに関する。
【背景技術】
【０００２】
ポリオレフィンから形成されたフィルム層は、菓子包装用の多層フィルム、特に菓子を包むためのねじり包装に使用される。多層フィルムのねじり包装には、（ｉ）包まれた形態を保持するための高いねじれ保持率と、（ｉｉ）多層フィルムの機械加工を改善するための低い摩擦係数（ＣＯＦ）（例えば、０．３５未満）とのバランスが求められる。しかしながら、ポリオレフィンフィルム層は、典型的には、不良なねじれ保持率および高いＣＯＦの一方または両方を呈する。
【発明の概要】
【発明が解決しようとする課題】
【０００３】
低いＣＯＦ（例えば、０．３５未満）および高いねじれ保持率を呈するポリオレフィンを含有するスキン層を有する多層フィルムの必要性が、当該技術分野で認識されている。
【課題を解決するための手段】
【０００４】
本開示は、多層フィルムであって、
（Ａ）０．９４０ｇ／ｃｃ〜０．９８０ｇ／ｃｃの密度を有する高密度ポリエチレン（ＨＤＰＥ）を含むコア層と、
（Ｂ）コア層の両側のスキン層であって、各スキン層が、
（ｉ）０重量％超〜５重量％単位がエチレンコモノマーに由来するプロピレン／エチレンコポリマー、
（ｉｉ）３，０００〜３，５００ｐｐｍのスリップ剤、および
（ｉｉｉ）４，０００〜１０，０００ｐｐｍの粘着防止剤、を含む、スキン層と、を含む少なくとも３つの層を含む、多層フィルムを提供する。
【図面の簡単な説明】
【０００５】
【図１】本開示の実施形態による、ねじり包装された菓子の斜視図である。
【図２】ほどかれた菓子の斜視図である。
【発明を実施するための形態】
【０００６】
定義
元素周期表へのいずれの参照も、ＣＲＣ  Ｐｒｅｓｓ，Ｉｎｃ．，１９９０−１９９１によって出版されたものへの参照である。この周期表の元素の族への参照は、族の番号付与の新しい表記法による。
【０００７】
米国特許慣行の目的のため、いかなる参照される特許、特許出願、または刊行物の内容も、特に定義の開示（本開示に具体的に提供されるいかなる定義とも矛盾しない程度において）および当該技術分野の一般知識に関して、それらの全体が参照により組み込まれる（またはその米国版に相当するものが、参照により同様に組み込まれる）。
【０００８】
本明細書に開示されている数値範囲は、下限値および上限値を含む、下限値から上限値の全ての値を含む。明確な数値（例えば、１もしくは２、または３〜５、または６、または７）を含む範囲については、任意の２つの明確な数値間の任意の部分範囲が含まれる（例えば、１〜２、２〜６、５〜７、３〜７、５〜６など）。
【０００９】
相反する記載がない限り、文脈から黙示的でない限り、または当該技術分野で慣習的でない限り、全ての部およびパーセントは重量に基づき、全ての試験方法は本開示の出願日時点で最新のものである。
【００１０】
「組成物」という用語は、組成物を構成する材料の混合物、ならびに組成物の材料から形成された反応生成物および分解生成物を指す。
【００１１】
本明細書で使用される「ブレンド」または「ポリマーブレンド」という用語は、２種以上のポリマーのブレンドである。このようなブレンドは、相溶性であっても、そうでなくてもよい（分子レベルで相分離していない）。このようなブレンドは、相分離していても、していなくてもよい。このようなブレンドは、透過電子分光法、光散乱、Ｘ線散乱、および当該技術分野において既知の他の方法から決定される、１つ以上のドメイン構成を含有していても、していなくてもよい。
【００１２】
「含む（ｃｏｍｐｒｉｓｉｎｇ）」、「含む（ｉｎｃｌｕｄｉｎｇ）」、「有する（ｈａｖｉｎｇ）」という用語、およびそれらの派生語は、それが具体的に開示されているかどうかに関わらず、任意の追加の成分、工程、または手順の存在を除外することを意図しない。いかなる疑義も回避するために、「含む（ｃｏｍｐｒｉｓｉｎｇ）」という用語の使用を通して請求される全ての構成要素は、特段の記述がない限り、ポリマーであるか、ポリマーでないかに関わらず、任意の追加の添加剤、補助剤、または化合物を含んでもよい。その一方、「から本質的になる（ｃｏｎｓｉｓｔｉｎｇ  ｅｓｓｅｎｔｉａｌｌｙ  ｏｆ）」という用語は、操作性に必須ではないものを除き、いかなる後続の列挙の範囲から他の任意の構成要素、ステップ、または手順を考慮しない。「からなる（ｃｏｎｓｉｓｔｉｎｇ  ｏｆ）」という用語は、具体的に描写または列挙されていない任意の構成要素、ステップ、または手順を考慮しない。「または（ｏｒ）」という用語は、特段の記述がない限り、列挙されたメンバーを個別におよび任意の組み合わせを指す。単数形の使用には、複数形の使用が含まれ、またその逆も含まれる。
【００１３】
「エチレン系ポリマー」は、（重合性モノマーの総量に基づいて）５０重量パーセント超の重合エチレンモノマーを含み、任意選択により、少なくとも１つのコモノマーを含み得るポリマーである。エチレン系ポリマーは、エチレンホモポリマー、およびエチレンコポリマー（エチレンおよび１つ以上のコモノマーに由来する単位を意味する）を含む。「エチレン系ポリマー」および「ポリエチレン」という用語は、同義に使用され得る。エチレンベースのポリマー（ポリエチレン）の非限定的な例は、高密度ポリエチレン（ＨＤＰＥ）である。
【００１４】
「オレフィン系ポリマー」または「ポリオレフィン」は、（重合性モノマーの総量に基づいて）５０重量パーセント超の重合オレフィンモノマーを含むポリマーであり、任意選択により、少なくとも１つのコモノマーを含んでもよい。オレフィン系ポリマーの非限定的な例は、エチレン系ポリマーおよびプロピレン系ポリマーを含む。
【００１５】
「ポリマー」は、同一の種類または異なる種類であるかに関わらず、重合形態でポリマーを構成する複数のおよび／または繰り返しの「単位」または「ｍｅｒ単位」を提供するモノマーを重合することによって製造される化合物である。したがって、ポリマーという一般的な用語は、通常、１種類のみのモノマーから調製されるポリマーを指すために用いられる、ホモポリマーという用語、および、通常、少なくとも２種類のモノマーから調製されるポリマーを指すために用いられる、コポリマーという用語を包含する。また、例えば、ランダム、ブロック等の全ての形態のコポリマーも包含する。「エチレン／α−オレフィンポリマー」および「プロピレン／α−オレフィンポリマー」という用語は、それぞれ重合エチレンまたはプロピレンと、１つ以上の追加の重合性α−オレフィンモノマーとから調製される、上に説明するコポリマーを示す。ポリマーはしばしば、１つ以上の特定のモノマー「から作製される」、特定のモノマーもしくはモノマーの種類「に基づく」、または特定のモノマー含有量「を含有する」等として言及されるが、この文脈において、「モノマー」という用語は、非重合種ではなく、特定のモノマーの重合レムナントを指していることが理解されることに留意されたい。一般的に、本明細書においてポリマーは、対応するモノマーの重合形態である「単位」に基づくものとして言及される。
【００１６】
「プロピレン系ポリマー」は、（重合性モノマーの総量に基づいて）５０重量パーセント超の重合プロピレンモノマーを含むポリマーであり、任意選択により、少なくとも１つのコモノマーを含んでもよい。プロピレン系ポリマーとしては、プロピレンホモポリマー、およびプロピレンコポリマー（プロピレンおよび１つ以上のコモノマーに由来する単位を意味する）が挙げられる。「プロピレン系ポリマー」および「ポリプロピレン」という用語は、同義に使用され得る。プロピレン系ポリマー（ポリプロピレン）の非限定的な例は、少なくとも１つのＣ２もしくはＣ４〜Ｃ１０のα−オレフィンコモノマーまたはＣ２のα−オレフィンコモノマーを含むプロピレン／α−オレフィンコポリマーである。
【００１７】
試験方法
摩擦係数（ＣＯＦ）は、ＡＳＴＭ  Ｄ１８９４に従って測定される。ＣＯＦ決定に用いられる基質は、Ｄｏｗ  Ｃｈｅｍｉｃａｌ  Ｃｏｍｐａｎｙ（Ｍｉｄｌａｎｄ，ＭＩ，ＵＳＡ）から市販されている高密度ポリエチレンである、ＤＯＷ  ＨＤＰＥ  ＤＧＤＢ−２４８０  ＮＴである。
【００１８】
密度は、ＡＳＴＭ  Ｄ７９２、方法Ｂに従って測定される。結果は、ｇ／ｃｃで記録される。
【００１９】
エチレン系ポリマーのｇ／１０分単位のメルトインデックス（ＭＩ）（Ｉ２）は、ＡＳＴＭ  Ｄ−１２３８−０４（１９０℃／２．１６ｋｇ）を使用して測定される。
【００２０】
プロピレン系ポリマーのｇ／１０分単位のメルトフローレート（ＭＦＲ）は、ＡＳＴＭ  Ｄ−１２３８−０４（２３０℃／２．１６ｋｇ）を使用して測定される。
【００２１】
７日間の時効後のねじれ保持率は、次の手順によって決定される。フィルムを８０ｍｍ×８０ｍｍの試料に切り出す。次に、ある人物が、フィルム試料をＡｒｃｏｒ（商標）Ｂｕｔｔｅｒ  Ｔｏｆｆｅｅ（ハードキャンディー）の周囲に折る。次に、その人物がフィルムの両端をハードキャンディー一片の周囲でしっかりとねじって、図１に示すねじり包装したハードキャンディー単個に似せる。各フィルム試料は、押し出しに沿った同じ方向に切り出され、試料間のばらつきを最小限に抑えるために、ねじり手順は同じ個人によって行う。５つまたは６つの包装されたキャンディーを作る。包装された各キャンディーは、周囲条件（２３℃、７６０ｍｍＨｇ、相対湿度５０％）で保管し、７日間にわたって毎日目視で観察して、多層フィルムがその折り／ねじれを保持するかどうか、またはフィルムがほどけるかどうかを決定する。ほどかれたハードキャンディーは、それによって折り／ねじれが保持されず、その結果、図２に示すように、フィルムがその元のねじり包装されたハードキャンディーの形態から外れるようになるものである。その折り／ねじれを保持する試料の数を各日記録する。７日間の時効後のねじれ保持率を、７日間後にその折り／ねじれを保持する試料の割合として報告する。
【００２２】
降伏張力は、ＡＳＴＭ  Ｄ８８２に従って測定する。降伏張力は、フィルムの機械方向で測定する。
【００２３】
示差走査熱量測定（ＤＳＣ）
示差走査熱量測定（ＤＳＣ）を使用して、広範囲の温度にわたるポリマーの溶融、結晶化、およびガラス転移挙動を測定することができる。例えば、ＲＣＳ（冷蔵冷却システム）およびオートサンプラを備えたＴＡ  Ｉｎｓｔｒｕｍｅｎｔｓ  Ｑ１０００  ＤＳＣを使用し、この分析を行う。試験中、５０ｍｌ／分の窒素パージガス流を使用する。各試料を約１９０℃で薄フィルムに溶融圧縮し、次いで、溶融試料を室温（約２５℃）まで空冷する。３〜１０ｍｇ、直径６ｍｍの試験片を、冷却したポリマーから抽出し、秤量し、軽量アルミニウムパン（約５０ｍｇ）内に置き、圧着して閉じる。次いで、その熱的特性を決定するために分析を行った。
【００２４】
試料の熱挙動は、試料温度に上下の勾配を付けて熱流量対温度プロファイルを作成することによって決定される。熱履歴を除去するために、まず、試料を１８０℃まで急速に加熱し、３分間等温保持した。次に、試料を１０℃／分の冷却速度で−８０℃まで冷却し、−８０℃で３分間等温保持する。次いで、試料を１０℃／分の加熱速度で１８０℃まで加熱した（これは「第２の加熱」勾配である）。冷却曲線および第２の加熱曲線を記録する。決定した値は、外挿された融解の開始Ｔｍであり、外挿された結晶化の開始Ｔｃである。融解熱（Ｈｆ）（１グラム当たりのジュール単位）、以下の等式を使用して計算されたポリエチレン試料の結晶化度％：結晶化度％＝（（Ｈｆ）／２９２  Ｊ／ｇ）×１００、および以下の等式を使用して計算されたポリプロピレン試料の結晶化度％：結晶化度％＝（（Ｈｆ）／１６５  Ｊ／ｇ）×１００。
【００２５】
融解熱（Ｈｆ）およびピーク融解温度は、第２の熱曲線から報告する。ピーク結晶化温度は、冷却曲線から決定する。
【００２６】
まず、融解転移の開始と終了との間にベースラインを引くことによって、ＤＳＣ加熱曲線から融点Ｔｍを決定する。次いで、融解ピークの低温側のデータに接線を引く。この線がベースラインと交差する場所が、外挿された融解開始（Ｔｍ）である。これは、Ｂｅｒｎｈａｒｄ  Ｗｕｎｄｅｒｌｉｃｈ，Ｔｈｅ  Ｂａｓｉｓ  ｏｆ  Ｔｈｅｒｍａｌ  Ａｎａｌｙｓｉｓ，Ｔｈｅｒｍａｌ  Ｃｈａｒａｃｔｅｒｉｚａｔｉｏｎ  ｏｆ  Ｐｏｌｙｍｅｒｉｃ  Ｍａｔｅｒｉａｌｓ  ９２，２７７−２７８（Ｅｄｉｔｈ  Ａ．Ｔｕｒｉ  ｅｄ．，２ｄ  ｅｄ．１９９７）に記載されているとおりである。
【００２７】
プロピレン／エチレンコポリマーの１３Ｃ  ＮＭＲ実験手順
エチレン含有量、ケーニッヒＢ値、三連子分布、および三連子立体規則性には、１３Ｃ  ＮＭＲを使用し、これは以下のように実行した。
【００２８】
試料調製（プロピレン／エチレンコポリマー）−０．０２５ＭのＣｒ（ＡｃＡｃ）３を含有するテトラクロロエタン−ｄ２／オルトジクロロベンゼンの５０／５０混合物およそ２．７ｇを、Ｎｏｒｅｌｌ１００１−７の１０ｍｍ  ＮＭＲ管内の０．２０〜０．３０ｇの試料に添加することによって、試料を調製する。加熱ブロックおよびヒートガンを使用して、チューブおよびその内容物を約１５０℃に加熱することにより、試料を溶解し、均質化する。各試料を目視検査して、均質性を確実にする。
【００２９】
データ取得パラメータ（プロピレン／エチレン）−データは、Ｂｒｕｋｅｒ  Ｄｕａｌ  ＤＵＬ高温ＣｒｙｏＰｒｏｂｅを備えたＢｒｕｋｅｒ  ４００ＭＨｚ分光計を使用して、収集する。データを、１データファイル当たり３２０トランジェント、６秒のパルス反復遅延、９０度のフリップ角、および逆ゲート付きデカップリングを使用して、１２０℃の試料温度で取得する。全ての測定をロックモードの非回転試料で行う。試料を、データ取得前に７分間熱平衡化させる。その後、ｍｍ立体規則性パーセントおよびエチレン重量％を、当技術分野において一般的に使用される方法に従って決定する。＊
＊参考文献：組成（Ｅ重量％）については、Ｓ．Ｄｉ  Ｍａｒｔｉｎｏ  ａｎｄ  Ｍ．Ｋｅｌｃｈｔｅｒｍａｎｓ；Ｊ．Ａｐｐｌ．Ｐｏｌｙｍ．Ｓｃｉ．，Ｖ  ５６，１７８１−１７８７（１９９５）、立体規則性、詳細な割り当てについては、Ｖ．Ｂｕｓｉｃｏ，Ｒ．Ｃｉｐｕｌｌｏ；Ｐｒｏｇ．Ｐｏｌｙｍ．Ｓｃｉ．Ｖ  ２６，４４３−５３３  （２００１）。
【００３０】
「ケーニッヒＢ値」またはカイ統計量は、プロピレン／エチレンランダムコポリマーにおけるランダム性またはブロック性の１つの尺度である。１．０の値はランダムコポリマーを示し、ゼロの値はモノマーＡおよびＢの完全なブロックを示す。２つのＢ値は、交互性のコポリマーを示す。Ｂ＝［ＥＰ］／（２［Ｐ］［Ｅ］）であり、式中、［ＥＰ］はＥＰ二量体（ＥＰ＋ＰＥまたは（ＥＥＰ＋ＰＰＥ＋ＰＥＰ＋ＥＰＥ））の全モル分率であり、［Ｅ］はモル分率エチレンであり、［Ｐ］＝１−［Ｅ］である。Ｊａｃｋ  Ｌ．Ｋｏｅｎｉｇ，Ｓｐｅｃｔｒｏｓｃｏｐｙ  ｏｆ  Ｐｏｌｙｍｅｒｓ（２ｄ  ｅｄ．１９９９）。
【００３１】
１Ｈ  ＮＭＲ分析−１モルのプロピレン当たりの全不飽和
クロムアセチルアセトネート（緩和剤）中０．００１５Ｍであるテトラクロロエタン−ｄ２／ペルクロロエチレンの５０／５０混合物約３．２５ｇを、１０ｍｍのＮＭＲ管内の０．１３０ｇの試料に添加することによって、試料を調製する。試料を、チューブおよびその内容物を１１０℃に加熱することにより、溶解し、均一化する。データは、Ｂｒｕｋｅｒ  Ｄｕａｌ  ＤＵＬ高温ＣｒｙｏＰｒｏｂｅを備えたＢｒｕｋｅｒ  ４００ＭＨｚ分光計を使用して収集する。１データファイル当たり４回のスキャン、１５．６秒のパルス反復遅延を使用して、１２０℃の試料温度で不飽和データを収集する。１０，０００Ｈｚのスペクトル幅および１６，０００個のデータ点のファイルサイズを使用して、取得を実行する。修正パルスシーケンス、ｌｃ１ｐｒｆ２．ｚｚ１で、１データファイル当たり１００回のスキャンを使用して、事前飽和実験を実行した。以下の計算を使用した：
プロピレン由来のＨのモル：プロピレンモル分率＊（積分面積δ３．５〜０．２ｐｐｍ）
プロピレンの総モル            ビニルの不飽和のモル％／プロピレンのモル
【数１】
2020516490.tif 000003
シス／トランスの不飽和のモル％／プロピレンのモル  三置換不飽和モル％／プロピレンモル
【数２】
2020516490.tif 000004
ビニリデンの不飽和のモル％／プロピレンのモル
【数３】
2020516490.tif 000005
総不飽和のモル％／プロピレンのモル
【数４】
2020516490.tif 000006
【００３２】
詳細な説明
本開示は、多層フィルムを提供する。一実施形態では、多層フィルムは、（Ａ）０．９４０ｇ／ｃｃ〜０．９８０ｇ／ｃｃの密度を有する高密度ポリエチレン（ＨＤＰＥ）を含むコア層と、（Ｂ）コア層の両側のスキン層と、を含む、少なくとも３つの層を含む。各スキン層は、（ｉ）０重量％超〜５重量％単位がエチレンコモノマーに由来する、プロピレン／エチレンコポリマーと、（ｉｉ）３，０００〜３，５００ｐｐｍのスリップ剤と、（ｉｉｉ）４，０００〜１０，０００ｐｐｍの粘着防止剤と、を含む。
【００３３】
Ａ．コア層
多層フィルムはコア層を含む。コア層は、０．９４０ｇ／ｃｃ〜０．９８０ｇ／ｃｃの密度を有する高密度ポリエチレン（ＨＤＰＥ）を含む。
【００３４】
「高密度ポリエチレン」（または「ＨＤＰＥ」）は、エチレンホモポリマー、または少なくとも１つのＣ４〜Ｃ１０のα−オレフィンコモノマーもしくはＣ８のα−オレフィンコモノマーを有するエチレン／α−オレフィンコポリマーであり、密度が、０．９４０ｇ／ｃｃ、または０．９４５ｇ／ｃｃ、または０．９５０ｇ／ｃｃ、または０．９５５ｇ／ｃｃ、または０．９５８ｇ／ｃｃ、または０．９６０ｇ／ｃｃ、または０．９６２ｇ／ｃｃ、または０．９６５ｇ／ｃｃ、または０．９７０ｇ／ｃｃ、または０．９７５ｇ／ｃｃ、または０．９８０ｇ／ｃｃである。一実施形態では、ＨＤＰＥは、密度が、０．９４０ｇ／ｃｃ、または０．９４５ｇ／ｃｃ、または０．９５０ｇ／ｃｃ、または０．９５５ｇ／ｃｃ、または０．９５８ｇ／ｃｃ、または０．９６０ｇ／ｃｃ、または０．９６２ｇ／ｃｃ、または０．９６５ｇ／ｃｃ、または０．９７０ｇ／ｃｃ、または０．９７５ｇ／ｃｃ、または０．９８０ｇ／ｃｃである。ＨＤＰＥは、単峰性コポリマーまたは多峰性コポリマーであり得る。「単峰性エチレンコポリマー」は、分子量分布を示すゲル浸透クロマトグラフィー（ＧＰＣ）において１つの明確なピークを有するエチレン／Ｃ４〜Ｃ１０α−オレフィンコポリマーである。好適な単峰性ＨＤＰＥの非限定的な例は、Ｄｏｗ  Ｃｈｅｍｉｃａｌ  Ｃｏｍｐａｎｙから入手可能なＡＸＥＬＥＲＯＮ（商標）ＦＯ  ６３１８  ＢＫ  ＣＰＤである。「多峰性エチレンコポリマー」は、分子量分布を示すＧＰＣ中に少なくとも２つの異なるピークを有するエチレン／Ｃ４〜Ｃ１０α−オレフィンコポリマーである。多峰性は、２つのピークを有するコポリマー（二峰性）ならびに３つ以上のピークを有するコポリマーを含む。好適な多峰性ＨＤＰＥの非限定的な例としては、ＤＯＷ（商標）高密度ポリエチレン（ＨＤＰＥ）樹脂（Ｄｏｗ  Ｃｈｅｍｉｃａｌ  Ｃｏｍｐａｎｙから市販されている）、ＥＬＩＴＥ（商標）強化ポリエチレン樹脂（Ｄｏｗ  Ｃｈｅｍｉｃａｌ  Ｃｏｍｐａｎｙから市販されている）、ＣＯＮＴＩＮＵＵＭ（商標）二峰性ポリエチレン樹脂（Ｄｏｗ  Ｃｈｅｍｉｃａｌ  Ｃｏｍｐａｎｙから市販されている）、ＬＵＰＯＬＥＮ（商標）（Ｌｙｏｎｄｅｌｌ  Ｂａｓｅｌｌから市販されている）、ならびにＢｏｒｅａｌｉｓ、Ｉｎｅｏｓ、およびＥｘｘｏｎＭｏｂｉｌからのＨＤＰＥ製品が挙げられる。
【００３５】
一実施形態では、ＨＤＰＥは、ＨＤＰＥの総重量に基づいて、５０重量％超、または５５重量％、または６０重量％、または６５重量％〜７０重量％、または７５重量％、または８０重量％、または８５重量％、または９０重量％、または９５重量％、または９７重量％、または９９重量％、または１００重量％の単位がエチレンに由来し、逆数的な量、あるいは０重量％、または１重量％、または３重量％、または５重量％、または１０重量％、または１５重量％、または２０重量％、または２５重量％、または３０重量％〜３５重量％、または４０重量％、または４５重量％、または５０重量％未満の単位がコモノマーに由来する。
【００３６】
一実施形態では、ＨＤＰＥは、０．１ｇ／１０分、または０．５ｇ／１０分〜１．０ｇ／１０分、または１．５ｇ／１０分、または２．０ｇ／１０分のメルトインデックス（ＭＩ）を有する。別の実施形態では、ＨＤＰＥは、０．１ｇ／１０分〜２．０ｇ／１０分未満のメルトインデックス（ＭＩ）を有する。
【００３７】
一実施形態では、組成物は、以下の特性のうちの１つ、いくつか、または全てを有する：
（ｉ）０．９４０ｇ／ｃｃ、もしくは０．９４５ｇ／ｃｃ、もしくは０．９５０ｇ／ｃｃ、もしくは０．９５５ｇ／ｃｃ、もしくは０．９５８ｇ／ｃｃ、もしくは０．９６０ｇ／ｃｃ、もしくは０．９６２ｇ／ｃｃ、もしくは０．９６５ｇ／ｃｃ、もしくは０．９７０ｇ／ｃｃ、もしくは０．９７５ｇ／ｃｃ、もしくは０．９８０ｇ／ｃｃの密度、ならびに／あるいは
（ｉｉ）０．１ｇ／１０分、もしくは０．５ｇ／１０分〜１．０ｇ／１０分、もしくは１．５ｇ／１０分、もしくは２．０ｇ／１０分のメルトインデックス（ＭＩ）、ならびに／あるいは
（ｉｉｉ）ＨＤＰＥの総重量に基づいて、エチレンに由来する５０重量％超、または５５重量％、または６０重量％、または６５重量％〜７０重量％、または７５重量％、または８０重量％、または８５重量％、または９０重量％、または９５重量％、または９７重量％、または９９重量％、または１００重量％の単位、およびコモノマーに由来する逆数的な量、あるいは０重量％、または１重量％、または３重量％、または５重量％、または１０重量％、または１５重量％、または２０重量％、または２５重量％、または３０重量％〜３５重量％、または４０重量％、または４５重量％、または５０重量％未満の単位。
【００３８】
一実施形態では、ＨＤＰＥは、特性（ｉ）〜（ｉｉｉ）のうちの少なくとも２つまたは３つ全てを有する。
【００３９】
一実施形態では、ＨＤＰＥはエチレンホモポリマーである。別の実施形態では、ＨＤＰＥは、０．９６２ｇ／ｃｃの密度および０．８５ｇ／１０分のメルトインデックスを有するエチレンホモポリマーである。さらなる実施形態では、ＨＤＰＥは、Ｄｏｗ  Ｃｈｅｍｉｃａｌ  Ｃｏｍｐａｎｙから入手可能なＥＬＩＴＥ（商標）５９６０Ｇである。
【００４０】
一実施形態では、コア層は、コア層の総重量に基づいて、８０重量％、または８５重量％、または９０重量％、または９５重量％から、９７重量％、または９８重量％、または９９重量％、または１００重量％までのＨＤＰＥを含有する。
【００４１】
一実施形態では、コア層は任意選択の添加剤を含む。好適な添加剤の非限定的な例としては、酸化防止剤、帯電防止剤、安定化剤、核形成剤、着色剤、紫外線（ＵＶ）吸収剤または安定剤、難燃剤、相溶化剤、可塑剤、充填剤、加工助剤、架橋剤（例えば、過酸化物）、およびこれらの組み合わせが挙げられる。
【００４２】
一実施形態では、コア層は、粘着防止剤および／またはスリップ剤を除外する。
【００４３】
一実施形態では、コア層は、コア層の総重量に基づいて、８０重量％、または８５重量％、または９０重量％、または９５重量％から、９７重量％、または９８重量％、または９９重量％、または１００重量％までのＨＤＰＥ、および０重量％、または０．０１重量％、または０．０５重量％、または０．１重量％、または０．２重量％から、０．３重量％、または０．４重量％、または０．５重量％、または１．０重量％、または２．０重量％、または３．０重量％までの添加剤を含有する。
【００４４】
一実施形態では、コア層は、コア層の総重量に基づいて、８０重量％、または８５重量％、または９０重量％、または９５重量％から、９７重量％、または９８重量％、または９９重量％、または１００重量％までのＨＤＰＥ、および０重量％、または０．０１重量％、または０．０５重量％、または０．１重量％、または０．２重量％から、０．３重量％、または０．４重量％、または０．５重量％、または１．０重量％、または２．０重量％、または３．０重量％までの添加剤から本質的になるか、またはそれからなる。
【００４５】
ＨＤＰＥは、コア層中の唯一のポリマー成分であってもよく、あるいはＨＤＰＥは、ＨＤＰＥと組み合わせた１つ以上のポリマー成分とのブレンドで存在してもよい。好適なポリマー成分の非限定的な例は、エチレン系ポリマーまたはプロピレン系ポリマーなどのポリオレフィンである。任意選択のポリオレフィンはＨＤＰＥとは異なる。しかしながら、コア層は、２つ以上の異なるＨＤＰＥのブレンドを含んでもよいことが理解される。一実施形態では、コア層は任意選択のポリオレフィンを除外する。別の実施形態では、コア層はプロピレン系ポリマーを除外する。
【００４６】
コア層には、２つの対向する表面がある。一実施形態では、コア層は、２つの対向する表面を備えた連続層である。
【００４７】
一実施形態では、コア層は、厚さが、６．０μｍ、または７．０μｍ、または８．０μｍ、または９．０μｍ、または１０．０μｍ、または１１．０μｍ、または１２．０μｍ、または１３．０μｍ、または１４．０μｍ、または１５．０μｍ、または１６．０μｍ、または１７．０μｍ、または１８．０μｍ、または１９．０μｍ、または１９．８μｍから、２２．２μｍ、または２３．０μｍ、または２５μｍ、または３０μｍ、または３５μｍ、または４０μｍ、または４５μｍ、または５０μｍ、または６５μｍ、または７０μｍ、または７５μｍ、または８０μｍ、または８５μｍ、または９０μｍまでである。
【００４８】
コア層は、本明細書に開示される２つ以上の実施形態を含んでもよい。
【００４９】
Ｂ．スキン層
多層フィルムには、コア層の両側にスキン層を含む。各スキン層は、（ｉ）０重量％超〜５重量％単位がエチレンコモノマーに由来する、プロピレン／エチレンコポリマーと、（ｉｉ）３，０００〜３，５００ｐｐｍのスリップ剤と、（ｉｉｉ）４，０００〜１０，０００ｐｐｍの粘着防止剤と、任意選択で（ｉｖ）添加剤と、を含む。
【００５０】
一実施形態では、各スキン層は、（ｉ）０重量％超〜５重量％単位がエチレンコモノマーに由来する、プロピレン／エチレンコポリマーと、（ｉｉ）３，０００〜３，５００ｐｐｍのスリップ剤と、（ｉｉｉ）４，０００〜１０，０００ｐｐｍの粘着防止剤と、任意選択で（ｉｖ）添加剤と、から本質的になるか、またはそれらからなる。
【００５１】
一実施形態では、各スキン層は、厚さが、０．７５μｍ、または１．０μｍ、または１．５μｍ、または２．０μｍ、または３．０μｍ、または４．０μｍ、または５．０μｍ、または６．０μｍ、または６．５μｍ、または７．０μｍ、または７．５μｍ、または８．０μｍ、または９．０μｍ、または１０．０μｍ、または１１．０μｍ、または１２．０μｍ、または１３．０μｍ、または１４．０μｍ、または１５．０μｍ、または２０．０μｍ、または２５．０μｍ、または３０μｍである。各スキン層は、同じ厚さであっても異なる厚さであってもよい。
【００５２】
スキン層は、本明細書に開示される２つ以上の実施形態を含んでもよい。
【００５３】
ｉ．プロピレン／エチレンコポリマー
各スキン層には、プロピレン／エチレンコポリマーが含まれる。プロピレン／エチレンコポリマーは、エチレンコモノマーに由来する０重量％超〜５重量％の単位を含む。
【００５４】
一実施形態では、プロピレン／エチレンコポリマーは、プロピレン系プラストマーもしくはエラストマーである。プロピレン系プラストマーまたはエラストマーである好適なプロピレン／エチレンコポリマーの非限定的な例は、Ｔｈｅ  Ｄｏｗ  Ｃｈｅｍｉｃａｌ  Ｃｏｍｐａｎｙから入手可能なＶＥＲＳＩＦＹ（商標）３０００である。
【００５５】
一実施形態では、プロピレン／エチレンコポリマーは、プロピレン／エチレンコポリマーの総重量に基づいて、プロピレンに由来する１００重量％未満、または９９重量％、または９８重量％から、９７重量％、または９６重量％、または９５重量％までの単位、およびエチレンに由来する逆数的な量、あるいは０重量％超、または１重量％、または２重量％から、３重量％、または４重量％、または５重量％までの単位を含む。
【００５６】
一実施形態では、プロピレン／エチレンコポリマーは、密度が、０．８８０ｇ／ｃｃ、または０．８８５ｇ／ｃｃ、または０．８８８ｇ／ｃｃから、０．８９０ｇ／ｃｃ、または０．８９１ｇ／ｃｃ、または０．８９５ｇ／ｃｃ、または０．９００ｇ／ｃｃ、または０．９０５ｇ／ｃｃまでである。
【００５７】
一実施形態では、プロピレン／エチレンコポリマーは、メルトフローレート（ＭＦＲ）が、２．０ｇ／１０分、または３．０ｇ／１０分、または４．０ｇ／１０分から、５．０ｇ／１０分、または６．０ｇ／１０分、または７．０ｇ／１０分、または８．０ｇ／１０分、または９．０ｇ／１０分、または１０．０ｇ／１０分、または１５．０ｇ／１０分、または２０．０ｇ／１０分、または２５．０ｇ／１０分までである。一実施形態では、プロピレン／エチレンコポリマーは、メルトフローレート（ＭＦＲ）が、２．０ｇ／１０分超〜２５ｇ／１０分、または２．０ｇ／１０分超〜１５．０ｇ／１０分である。
【００５８】
一実施形態では、プロピレン／エチレンコポリマーは、プロピレン１モル当たりの全不飽和が、０．０１％または０．０１５％から０．０２５％または０．０３％までである。プロピレン１モル当たりの全不飽和は、試験方法の節において上述したように、１Ｈ  ＮＭＲ分析によって測定される。
【００５９】
一実施形態では、プロピレン／エチレンコポリマーは、結晶化度が、１重量％、または１０重量％、または１５重量％、または２０重量％、または２５重量％、または３０重量％、または３５重量％、または４０重量％、または４５重量％、または５０重量％、または５５重量％、または６０重量％、または６５重量％、または７０重量％である。一実施形態では、プロピレン／エチレンコポリマーは、結晶化度が、３０重量％〜７０重量％、または４０重量％〜６０重量％、または１０重量％〜４０重量％、または２０重量％〜３９重量％である。
【００６０】
一実施形態では、プロピレン／エチレンコポリマーは、溶融温度Ｔｍが、９０℃、または１００℃、または１０５℃、または１１０℃、または１２０℃、または１４０℃、または１５０℃、または１６０℃、または１７０℃である。
【００６１】
一実施形態では、プロピレン／エチレンコポリマーは、重量平均分子量（Ｍｗ）が、２０，０００ｇ／ｍｏｌ、または２４，０００ｇ／ｍｏｌ、または３０，０００ｇ／ｍｏｌから、４０，０００ｇ／ｍｏｌ、または４８，０００ｇ／ｍｏｌ、または５０，０００ｇ／ｍｏｌまでである。
【００６２】
一実施形態では、プロピレン／エチレンコポリマーは、Ｍｗ／Ｍｎが、２．０または２．５から３．５または４．０までである。
【００６３】
「Ｂ値」という用語は、ランダム性の尺度であり、プロピレン／エチレンコポリマーのポリマー鎖にわたるプロピレンおよびエチレンコモノマーの分布を測定する。Ｂ値は、０〜２の範囲である。Ｂ値がより高いほど、プロピレン／エチレンコポリマー中のエチレン分布はより交互になる。Ｂ値がより低いほど、プロピレン／エチレンコポリマー中のエチレン分布はよりブロック状またはクラスター状となる。一実施形態では、プロピレン／エチレンコポリマーは、Ｂ値が、１．０未満、または０．９９未満、または０．９８未満、または０．９７未満である。一実施形態では、プロピレン／エチレンコポリマーは、Ｂ値が、０．９０、または０．９２、または０．９３、または０．９４から、０．９５、または０．９６、または０．９７、または０．９８、または０．９９までである。
【００６４】
ケーニッヒ（Ｓｐｅｃｔｒｏｓｃｏｐｙ  ｏｆ  Ｐｏｌｙｍｅｒｓ（２ｄ  ｅｄ．１９９９））によって開示されているＢ値は、以下のように計算される。Ｂは、プロピレン／エチレンコポリマーについて、
【数５】
2020516490.tif 000007
として定義され、式中、それぞれ、ｆ（ＥＰ＋ＰＥ）＝ＥＰおよびＰＥの二連子分率の合計であり、ＦｅおよびＦｐ＝コポリマー中のエチレンおよびプロピレンのモル分率である。二連子分率は、ｆ（ＥＰ＋ＰＥ）＝［ＥＰＥ］＋［ＥＰＰ＋ＰＰＥ］／２＋［ＰＥＰ］＋［ＥＥＰ＋ＰＥＥ］／２に従って、三連子データから導出することができる。
【００６５】
一実施形態では、プロピレン／エチレンコポリマーは、実質的にアイソタクチックなプロピレン配列を有することを特徴とする。「実質的にアイソタクチックなプロピレン配列」は、１３Ｃ  ＮＭＲによって測定される、０．８５超、または０．９０超、または０．９２超、または０．９３超のアイソタクチックな三連構造（ｍｍ）を有する配列を意味する。アイソタクチックな三連子は、１３Ｃ  ＮＭＲ分光法によって決定される、コポリマー分子鎖内の三連子単位に関してアイソタクチックな配列を指す。
【００６６】
一実施形態では、プロピレン／エチレンコポリマーは、以下の特性のうちの１つ、いくつか、または全てを有する：
（ｉ）０．８８０ｇ／ｃｃ、または０．８８５ｇ／ｃｃ、または０．８８８ｇ／ｃｃから、０．８９０ｇ／ｃｃ、または０．８９１ｇ／ｃｃ、または０．８９５ｇ／ｃｃ、または０．９００ｇ／ｃｃ、または０．９０５ｇ／ｃｃまでの密度、ならびに／あるいは
（ｉｉ）２．０ｇ／１０分、または３．０ｇ／１０分、または４．０ｇ／１０分から、５．０ｇ／１０分、または６．０ｇ／１０分、または７．０ｇ／１０分、または８．０ｇ／１０分、または９．０ｇ／１０分、または１０．０ｇ／１０分、または１５．０ｇ／１０分、または２０．０ｇ／１０分、または２５．０ｇ／１０分までのメルトフローレート（ＭＦＲ）、ならびに／あるいは
（ｉｉｉ）プロピレン／エチレンコポリマーの総重量に基づいて、プロピレンに由来する１００重量％未満、または９９重量％、または９８重量％から、９７重量％、または９６重量％、または９５重量％までの単位、およびエチレンに由来する逆数的な量、あるいは０重量％超、または１重量％、または２重量％から、３重量％、または４重量％、または５重量％までの単位、ならびに／あるいは
（ｉｖ）０．０１％、または０．０１５％から、０．０２５％、または０．０３％までのプロピレン１モル当たりの全不飽和、ならびに／あるいは
（ｖ）１重量％、または１０重量％、または１５重量％、または２０重量％、または２５重量％、または３０重量％、または３５重量％、または４０重量％、または４５重量％、または５０重量％、または５５重量％、または６０重量％、または６５重量％、または７０重量％の結晶化度、ならびに／あるいは
（ｖｉ）９０℃、または１００℃、または１０５℃、または１１０℃、または１２０℃、または１４０℃、または１５０℃、または１６０℃、または１７０℃の溶融温度Ｔｍ、ならびに／あるいは
（ｖｉｉ）２０，０００ｇ／ｍｏｌ、または２４，０００ｇ／ｍｏｌ、または３０，０００ｇ／ｍｏｌから、４０，０００ｇ／ｍｏｌ、または４８，０００ｇ／ｍｏｌ、または５０，０００ｇ／ｍｏｌまでの重量平均分子量（Ｍｗ）、ならびに／あるいは
（ｖｉｉｉ）２．０、または２．５から、３．５、または４．０までのＭｗ／Ｍｎ、ならびに／あるいは
（ｉｘ）０．９０、または０．９２、または０．９３、または０．９４から、０．９５、または０．９６、または０．９７、または０．９８、または０．９９までのＢ値、ならびに／あるいは
（ｘ）１３Ｃ  ＮＭＲで測定したアイソタクチックな三連構造（ｍｍ）が０．８５を超える配列。
【００６７】
一実施形態では、プロピレン／エチレンコポリマーは、特性（ｉ）〜（ｘ）のうちの少なくとも２つ、または少なくとも３つ、または少なくとも４つ、または少なくとも５つ、または少なくとも６つ、または少なくとも７つ、または少なくとも８つ、または少なくとも９つ、または１０全てを有する。
【００６８】
一実施形態では、プロピレン／エチレンコポリマーは、密度が０．８９１ｇ／ｃｃ、メルトフローレート（ＭＦＲ）が８．０ｇ／１０分である。さらなる実施形態では、プロピレン／エチレンコポリマーは、Ｔｈｅ  Ｄｏｗ  Ｃｈｅｍｉｃａｌ  Ｃｏｍｐａｎｙから入手可能なＶＥＲＳＩＦＹ（商標）３０００である。
【００６９】
一実施形態では、各スキン層は、各スキン層の総重量に基づいて、７０重量％、または７５重量％、または７７重量％、または８０重量％、または８３重量％、または８５重量％、または９０重量％、または９５重量％、または９６重量％、または９７重量％、または９８重量％、または９９重量％、または９９．３重量％、または１００重量％未満のプロピレン／エチレンコポリマーを含有する。
【００７０】
プロピレン／エチレンコポリマーは、本明細書に開示される２つ以上の実施形態を含んでもよい。
【００７１】
ｉｉ．スリップ剤
各スキン層にはスリップ剤が含まれる。「スリップ剤」は、摩擦係数（ＣＯＦ）が０．０２〜０．１５の化合物である。一実施形態では、スリッ剤は、ＣＯＦが、０．０２、または０．０４、または０．０６、または０．０７、または０．０８、または０．０９、または０．１０から、０．１５までである。
【００７２】
好適なスリップ剤の非限定的な例としては、脂肪酸アミド、シリコーン、可塑剤、有機アミン、二塩基酸エステル、ステアリン酸塩、硫酸塩、脂肪酸、鉱油、植物油、フッ素化有機樹脂、グラファイト、二硫化タングステン、二硫化モリブデン、およびそれらの組み合わせが挙げられる。
【００７３】
一実施形態では、スリップ剤は脂肪酸アミドである。「脂肪酸アミド」は、構造（Ｉ）を有する分子であり、
【化１】
2020516490.tif 000008
式中、Ｒは、Ｃ３〜Ｃ２７のアルキル部分である。一実施形態では、Ｒは、Ｃ１１〜Ｃ２５またはＣ１５〜Ｃ２３のアルキル部分である。別の実施形態では、Ｒは、Ｃ２１のアルキル部分である。Ｒは、飽和、一価不飽和、または多価不飽和であり得る。一実施形態では、Ｒは、一価不飽和である。好適な脂肪酸アミドの非限定的な例としては、エルカミド、オレアミド、パルミタミド、ステアラミド、およびベヘナミドが挙げられる。加えて、脂肪酸アミドは、２つ以上の脂肪酸アミドの混合物であり得る。一実施形態では、脂肪酸アミドは、エルカミドである。
【００７４】
一実施形態では、スリップ剤はシリコーンである。「シリコーン」は、一般に、シロキサン系モノマー残基反復単位を含むポリマーである。「シロキサン」は、構造（ＩＩ）を有するモノマー残基反復単位である。
【化２】
2020516490.tif 000009
式中、Ｒ１およびＲ２は、各々独立して、水素またはヒドロカルビル基である。「ヒドロカルビル基」は、炭化水素から水素原子を除去することによって形成される一価の基（例えば、エチル等のアルキル基、またはフェニル等のアリール基）である。シロキサンモノマーは、同一または異なるアルキル、アリール、アルカリール、またはアラルキル部分を有する、任意のジアルキル、ジアリール、ジアルカリール、またはジアラルキルシロキサンであり得る。一実施形態では、Ｒ１およびＲ２の各々は、独立して、Ｃ１〜Ｃ２０、Ｃ１〜Ｃ１２、またはＣ１〜Ｃ６のアルキル、アリール、アルカリール、またはアラルキル部分である。Ｒ１およびＲ２は、同一または異なる数の炭素原子を有し得る。一実施形態では、Ｒ１およびＲ２の各々に対するヒドロカルビル基は、飽和かつ任意選択で直鎖状のアルキル基である。アルキル基は、Ｒ１およびＲ２の各々について同じであっても異なっていてもよい。Ｒ１およびＲ２での使用に好適なアルキル基の非限定的な例としては、メチル、エチル、１−プロピル、２−プロピル、１−ブチル、イソブチル、ｔ−ブチル、またはそれらの２つ以上の組み合わせが挙げられる。好適なシリコーンの非限定的な例としては、ポリジメチルシロキサン（ＰＤＭＳ）、ポリ（エチル−メチルシロキサン）、およびそれらの組み合わせが挙げられる。
【００７５】
一実施形態では、スリップ剤は、脂肪酸アミド、シリコーン、およびそれらの組み合わせから選択される。別の実施形態では、スリップ剤は、エルカミド、オレアミド、パルミタミド、ステアラミド、ベヘンアミド、ＰＤＭＳ、およびそれらの組み合わせから選択される。
【００７６】
一実施形態では、スリップ剤はシリコーンを除外する。さらなる実施形態では、スリップ剤はポリジメチルシロキサン（ＰＤＭＳ）を除外する。
【００７７】
一実施形態では、スリップ剤はステアリン酸塩である。好適なステアリン酸塩の非限定的な例としては、ステアリン酸亜鉛、ステアリン酸鉛、ステアリン酸カルシウム、およびそれらの組み合わせが挙げられる。
【００７８】
一実施形態では、スリップ剤は硫酸塩である。好適な硫酸塩の非限定的な例は、硫酸亜鉛である。
【００７９】
一実施形態では、スリップ剤は脂肪酸である。好適な脂肪酸の非限定的な例としては、パルミチン酸、ステアリン酸、およびそれらの組み合わせが挙げられる。
【００８０】
一実施形態では、スリップ剤はフッ素化有機樹脂である。「フッ素化有機樹脂」は、テトラフルオロエチレン、フッ化ビニリデン、およびクロロトリフルオロエチレンから選択される１つ以上のフッ素化モノマーのポリマーである。
【００８１】
一実施形態では、各スキン層は、３，０００ｐｐｍ、または３，１００ｐｐｍ、または３，２００ｐｐｍ、または３，３００ｐｐｍ、または３，４００ｐｐｍ、または３，５００ｐｐｍのスリップ剤を含有する。
【００８２】
一実施形態では、各スキン層は、各スキン層の総重量に基づいて、０．３０重量％、または０．３１重量％、または０．３２重量％から、０．３３重量％、または０．３４重量％、または０．３５重量％までのスリップ剤を含む。
【００８３】
スリップ剤は、本明細書に開示される２つ以上の実施形態を含んでもよい。
ｉｉｉ．粘着防止剤
【００８４】
各スキン層には粘着防止剤が含まれる。「粘着防止剤」は、フィルム層の表面を微視的に粗化することで、隣接する層間の空いている接触面積を減少させることにより、フィルムの２つの隣接する層間の粘着（すなわち、接着）を最小限に抑える化合物である。
【００８５】
好適な粘着防止剤の非限定的な例には、シリカ、タルク、炭酸カルシウム、およびそれらの組み合わせが挙げられる。一実施形態では、粘着防止剤はシリカ（ＳｉＯ２）である。シリカは、有機シリカであっても、合成シリカであってもよい。
【００８６】
一実施形態では、各スキン層は、４，０００ｐｐｍ、または４，５００ｐｐｍ、または５，０００ｐｐｍ、または５，５００ｐｐｍ、または６，０００ｐｐｍから、６，５００ｐｐｍ、または７，０００ｐｐｍ、または７，５００ｐｐｍ、または８，０００ｐｐｍ、または８，５００ｐｐｍ、または９，０００ｐｐｍ、または９，５００ｐｐｍ、または１０，０００ｐｐｍまでの粘着防止剤を含有する。
【００８７】
一実施形態では、各スキン層は、対応する各スキン層の総重量に基づいて、０．４０重量％、または０．４５重量％、または０．５０重量％、または０．５５重量％、または０．６０重量％から、０．６５重量％、または０．７０重量％、または０．７５重量％、または０．８０重量％、または０．８５重量％、または０．９０重量％、または０．９５重量％、または１．００重量％までの粘着防止剤を含有する。
【００８８】
粘着防止剤は、本明細書に開示される２つ以上の実施形態を含んでもよい。
ｉｖ．任意選択の添加剤
【００８９】
一実施形態では、各スキン層には任意選択の添加剤が含まれる。任意選択の添加剤は、本明細書で示されるいずれの添加剤であってもよい。一実施形態では、各スキン層は、酸化防止剤、帯電防止剤、安定化剤、核形成剤、着色剤、紫外線（ＵＶ）吸収剤または安定剤、難燃剤、相溶化剤、可塑剤、充填剤、加工助剤、架橋剤（例えば、過酸化物）、およびそれらの組み合わせから選択される添加剤を含有する。
【００９０】
一実施形態では、各スキン層は、各スキン層の総重量に基づいて、０重量％、または０．０１重量％、または０．０５重量％、または０．１重量％、または０．２重量％、または０．３重量％、または０．４重量％、または０．５重量％、または１．０重量％、または２．０重量％、または３．０重量％の添加剤を含有する。
【００９１】
プロピレン／エチレンコポリマーは、各スキン層中の唯一のポリマー成分であってもよく、あるいはプロピレン／エチレンコポリマーは、プロピレン／エチレンコポリマーと組み合わせた１つ以上のポリマー成分とのブレンドで存在してもよい。好適なポリマー成分の非限定的な例は、エチレン系ポリマーまたはプロピレン系ポリマーなどのポリオレフィンである。任意選択のポリオレフィンは、プロピレン／エチレンコポリマーとは異なる。しかしながら、各スキン層は、２つ以上の異なるプロピレン／エチレンコポリマーのブレンドを含んでもよいことが理解される。一実施形態では、各スキン層は任意選択のポリオレフィンを除外する。別の実施形態では、各スキン層はエチレン系ポリマーを除外する。一実施形態では、各スキン層は、各スキン層の総重量に基づいて、１５重量％または１６重量％から、１８重量％、または２０重量％、または２２重量％、または２５重量％、または３０重量％までのエチレン系ポリマーを含む。
【００９２】
一実施形態では、各スキン層には、
（ｉ）７０重量％、または７５重量％、または７７重量％から、８０重量％、または８３重量％、または８５重量％、または９０重量％、または９５重量％、または９６重量％、または９７重量％、または９８重量％、または９９重量％、または９９．３重量％までのプロピレン／エチレンコポリマーであって、以下の特性：
（ａ）０．８８０ｇ／ｃｃ、または０．８８５ｇ／ｃｃ、または０．８８８ｇ／ｃｃから、０．８９０ｇ／ｃｃ、または０．８９１ｇ／ｃｃ、または０．８９５ｇ／ｃｃ、または０．９００ｇ／ｃｃ、または０．９０５ｇ／ｃｃまでの密度、ならびに／あるいは
（ｂ）２．０ｇ／１０分、または３．０ｇ／１０分、または４．０ｇ／１０分から、５．０ｇ／１０分、または６．０ｇ／１０分、または７．０ｇ／１０分、または８．０ｇ／１０分、または９．０ｇ／１０分、または１０．０ｇ／１０分、または１５．０ｇ／１０分、または２０．０ｇ／１０分、または２５．０ｇ／１０分までのメルトフローレート（ＭＦＲ）、ならびに／あるいは
（ｃ）プロピレン／エチレンコポリマーの総重量に基づいて、プロピレンに由来する１００重量％未満、または９９重量％、または９８重量％から、９７重量％、または９６重量％、または９５重量％までの単位、およびエチレンに由来する逆数的な量、あるいは０重量％超、または１重量％、または２重量％から、３重量％、または４重量％、または５重量％までの単位、ならびに／あるいは
（ｄ）０．０１％、または０．０１５％から、０．０２５％、または０．０３％までのプロピレン１モル当たりの全不飽和、ならびに／あるいは
（ｅ）１重量％、または１０重量％、または１５重量％、または２０重量％、または２５重量％、または３０重量％、または３５重量％、または４０重量％、または４５重量％、または５０重量％、または５５重量％、または６０重量％、または６５重量％、または７０重量％の結晶化度、ならびに／あるいは
（ｆ）９０℃、または１００℃、または１０５℃、または１１０℃、または１２０℃、または１４０℃、または１５０℃、または１６０℃、または１７０℃の溶融温度Ｔｍ、ならびに／あるいは
（ｇ）２０，０００ｇ／ｍｏｌ、または２４，０００ｇ／ｍｏｌ、または３０，０００ｇ／ｍｏｌから、４０，０００ｇ／ｍｏｌ、または４８，０００ｇ／ｍｏｌ、または５０，０００ｇ／ｍｏｌまでの重量平均分子量（Ｍｗ）、ならびに／あるいは
（ｈ）２．０、または２．５から、３．５、または４．０までのＭｗ／Ｍｎ、ならびに／あるいは
（ｉ）０．９０、または０．９２、または０．９３、または０．９４から、０．９５、または０．９６、または０．９７、または０．９８、または０．９９までのＢ値、ならびに／あるいは
（ｊ）１３Ｃ  ＮＭＲで測定したアイソタクチックな三連構造（ｍｍ）が０．８５を超える配列、のうちの１つ、いくつか、あるいは全てを有するプロピレン／エチレンコポリマーと、
（ｉｉ）３，０００ｐｐｍ、または３，１００ｐｐｍ、または３，２００ｐｐｍから、３，３００ｐｐｍ、または３，４００ｐｐｍ、または３，５００ｐｐｍまでの脂肪酸アミド（例えば、エルカミド）などのスリップ剤と、
（ｉｉｉ）４，０００ｐｐｍ、または４，５００ｐｐｍ、または５，０００ｐｐｍ、または５，５００ｐｐｍ、または６，０００ｐｐｍから、６，５００ｐｐｍ、または７，０００ｐｐｍ、または７，５００ｐｐｍ、または８，０００ｐｐｍ、または８，５００ｐｐｍ、または９，０００ｐｐｍ、または９，５００ｐｐｍ、または１０，０００ｐｐｍまでのシリカなどの粘着防止剤と、
（ｉｖ）０重量％、または０．０１重量％、または０．０５重量％、または０．１重量％、または０．２重量％から、０．３重量％、または０．４重量％、または０．５重量％、または１．０重量％、または２．０重量％、または３．０重量％までの添加剤と、
（ｖ）各スキン層の総重量に基づいて、０重量％、または１５重量％、または１６重量％から、１８重量％、または２０重量％、または２２重量％、または２５重量％、または３０重量％までのエチレン系ポリマーと、が含まれ、
各スキン層は、厚さが、０．７５μｍ、または１．０μｍ、または１．５μｍ、または２．０μｍ、または３．０μｍ、または４．０μｍ、または５．０μｍ、または６．０μｍ、または６．５μｍ、または７．０μｍ、または７．５μｍ、または８．０μｍ、または９．０μｍ、または１０．０μｍ、または１１．０μｍ、または１２．０μｍ、または１３．０μｍ、または１４．０μｍ、または１５．０μｍ、または２０．０μｍ、または２５．０μｍ、または３０μｍである。
【００９３】
一実施形態では、各スキン層には、
（ｉ）７０重量％、または７５重量％、または７７重量％から、８０重量％、または８３重量％、または８５重量％、または９０重量％、または９５重量％、または９６重量％、または９７重量％、または９８重量％、または９９重量％、または９９．３重量％までのプロピレン／エチレンコポリマーであって、以下の特性：
（ａ）０．８８０ｇ／ｃｃ、または０．８８５ｇ／ｃｃ、または０．８８８ｇ／ｃｃから、０．８９０ｇ／ｃｃ、または０．８９１ｇ／ｃｃ、または０．８９５ｇ／ｃｃ、または０．９００ｇ／ｃｃ、または０．９０５ｇ／ｃｃまでの密度、ならびに／あるいは
（ｂ）２．０ｇ／１０分、または３．０ｇ／１０分、または４．０ｇ／１０分から、５．０ｇ／１０分、または６．０ｇ／１０分、または７．０ｇ／１０分、または８．０ｇ／１０分、または９．０ｇ／１０分、または１０．０ｇ／１０分、または１５．０ｇ／１０分、または２０．０ｇ／１０分、または２５．０ｇ／１０分までのメルトフローレート（ＭＦＲ）、ならびに／あるいは
（ｃ）プロピレン／エチレンコポリマーの総重量に基づいて、プロピレンに由来する１００重量％未満、または９９重量％、または９８重量％から、９７重量％、または９６重量％、または９５重量％までの単位、およびエチレンに由来する逆数的な量、あるいは０重量％超、または１重量％、または２重量％から、３重量％、または４重量％、または５重量％までの単位、ならびに／あるいは
（ｄ）０．０１％、または０．０１５％から、０．０２５％、または０．０３％までのプロピレン１モル当たりの全不飽和、ならびに／あるいは
（ｅ）１重量％、または１０重量％、または１５重量％、または２０重量％、または２５重量％、または３０重量％、または３５重量％、または４０重量％、または４５重量％、または５０重量％、または５５重量％、または６０重量％、または６５重量％、または７０重量％の結晶化度、ならびに／あるいは
（ｆ）９０℃、または１００℃、または１０５℃、または１１０℃、または１２０℃、または１４０℃、または１５０℃、または１６０℃、または１７０℃の溶融温度Ｔｍ、ならびに／あるいは
（ｇ）２０，０００ｇ／ｍｏｌ、または２４，０００ｇ／ｍｏｌ、または３０，０００ｇ／ｍｏｌから、４０，０００ｇ／ｍｏｌ、または４８，０００ｇ／ｍｏｌ、または５０，０００ｇ／ｍｏｌまでの重量平均分子量（Ｍｗ）、ならびに／あるいは
（ｈ）２．０、または２．５から、３．５、または４．０までのＭｗ／Ｍｎ、ならびに／あるいは
（ｉ）０．９０、または０．９２、または０．９３、または０．９４から、０．９５、または０．９６、または０．９７、または０．９８、または０．９９までのＢ値、ならびに／あるいは
（ｊ）１３Ｃ  ＮＭＲで測定したアイソタクチックな三連構造（ｍｍ）が０．８５を超える配列、のうちの１つ、いくつか、あるいは全てを有するプロピレン／エチレンコポリマーと、
（ｉｉ）０．３０重量％、または０．３１重量％、または０．３２重量％から、０．３３重量％、または０．３４重量％、または０．３５重量％までの脂肪酸アミド（例えば、エルカミド）などのスリップ剤と、
（ｉｉｉ）０．４０重量％、または０．４５重量％、または０．５０重量％、または０．５５重量％、または０．６０重量％から、０．６５重量％、または０．７０重量％、または０．７５重量％、または０．８０重量％、または０．８５重量％、または０．９０重量％、または０．９５重量％、または１．００重量％までのシリカなどの粘着防止剤と、
（ｉｖ）０重量％、または０．０１重量％、または０．０５重量％、または０．１重量％、または０．２重量％から、０．３重量％、または０．４重量％、または０．５重量％、または１．０重量％、または２．０重量％、または３．０重量％までの添加剤と、
（ｖ）各スキン層の総重量に基づいて、０重量％、または１５重量％、または１６重量％から、１８重量％、または２０重量％、または２２重量％、または２５重量％、または３０重量％までのエチレン系ポリマーと、が含まれ、
各スキン層は、厚さが、０．７５μｍ、または１．０μｍ、または１．５μｍ、または２．０μｍ、または３．０μｍ、または４．０μｍ、または５．０μｍ、または６．０μｍ、または６．５μｍ、または７．０μｍ、または７．５μｍ、または８．０μｍ、または９．０μｍ、または１０．０μｍ、または１１．０μｍ、または１２．０μｍ、または１３．０μｍ、または１４．０μｍ、または１５．０μｍ、または２０．０μｍ、または２５．０μｍ、または３０μｍである。
【００９４】
前述の層を含む、本明細書に開示される各スキン層中の成分の合計は、それぞれのスキン層の総重量に基づいて１００重量パーセント（重量％）をもたらすことが理解される。
【００９５】
各スキン層は、同じ組成であっても異なる組成であってもよい。一実施形態では、各スキン層は同じ組成である。
【００９６】
各スキン層には、２つの対向する表面がある。一実施形態では、各スキン層は、２つの対向する表面を備えた連続層である。
【００９７】
スキン層は、本明細書に開示される２つ以上の実施形態を含んでもよい。
Ｃ．多層フィルム
【００９８】
多層フィルムは、（Ａ）０．９４０ｇ／ｃｃ〜０．９８０ｇ／ｃｃの密度を有する高密度ポリエチレン（ＨＤＰＥ）、および任意選択で添加剤を含む、コア層と、（Ｂ）コア層の両側のスキン層と、を含む、少なくとも３つの層を含む。各スキン層は、（ｉ）０重量％超〜５重量％単位がエチレンコモノマーに由来する、プロピレン／エチレンコポリマーと、（ｉｉ）３，０００〜３，５００ｐｐｍのスリップ剤と、（ｉｉｉ）４，０００〜１０，０００ｐｐｍの粘着防止剤と、任意選択で（ｉｖ）添加剤と、を含む。コア層およびスキン層は、本明細書に開示されるいずれのコア層およびスキン層であってもよい。
【００９９】
多層フィルムは、３つの層、または３つ超の層を含む。例えば、多層フィルムは、３、４、５、６、７、８、９、１０、１１、または１２以上の層を有し得る。一実施形態では、多層フィルムは３層のみを含む。
【０１００】
一実施形態では、多層フィルムは、（Ａ）０．９４０ｇ／ｃｃ〜０．９８０ｇ／ｃｃの密度を有するＨＤＰＥ、および任意選択で添加剤を含む、コア層と、（Ｂ）コア層の両側のスキン層と、を含む、少なくとも３つの層を含む。各スキン層は、（ｉ）０重量％超〜５重量％単位がエチレンコモノマーに由来する、プロピレン／エチレンコポリマーと、（ｉｉ）３，０００〜３，５００ｐｐｍのスリップ剤と、（ｉｉｉ）４，０００〜１０，０００ｐｐｍの粘着防止剤と、任意選択で（ｉｖ）添加剤と、を含む。
【０１０１】
スキン層は、コア層と直接接触していても間接接触していてもよい。一実施形態では、スキン層はコア層に直接接触する。本明細書で使用される「直接接触している」という用語は、コア層が各スキン層に直接隣接して位置し、コア層と各スキン層との間に介在層または介在構造体が存在しない層構成である。別の実施形態では、スキン層はコア層に間接接触する。本明細書で使用される「間接接触する」という用語は、コア層と各スキン層との間に介在層または介在構造体が存在する層構成である。
【０１０２】
一実施形態では、多層フィルムは、厚さが、１５μｍ、または２０μｍ、または２５μｍ、または３０μｍ、または３３μｍから、３７μｍ、または４０μｍ、または４５μｍ、または５０μｍ、または５５μｍ、または６０μｍ、または６５μｍ、または７０μｍ、または７５μｍ、または８０μｍ、または８５μｍ、または９０μｍ、または９５μｍ、または１００μｍまでである。
【０１０３】
一実施形態では、コア層は、多層フィルムの総体積の４０体積％、または４５体積％、または５０体積％、または５５体積％から、６０体積％、または６５体積％、または７０体積％、または７５体積％、または８０体積％、または８５体積％、または９０体積％までである。
【０１０４】
一実施形態では、スキン層の合計体積は、多層フィルムの総体積の１０体積％、または１５体積％、または２０体積％、または２５体積％、または３０体積％、または３５体積％、または４０体積％から、４５体積％、または５０体積％、または５５体積％、または６０体積％までである。一実施形態では、各個々のスキン層の体積は、多層フィルムの総体積の５体積％、または７．５体積％、または１０体積％、または１２．５体積％、または１５体積％、または２０体積％から、２２．５体積％、または２５体積％、または２７．５体積％、または３０体積％までである。
【０１０５】
一実施形態では、コア層は、厚さが、６．０μｍ、または７．０μｍ、または８．０μｍ、または９．０μｍ、または１０．０μｍ、または１１．０μｍ、または１２．０μｍ、または１３．０μｍ、または１４．０μｍ、または１５．０μｍ、または１６．０μｍ、または１７．０μｍ、または１８．０μｍ、または１９．０μｍ、または１９．８μｍから、２２．２μｍ、または２３．０μｍ、または２５μｍ、または３０μｍ、または３５μｍ、または４０μｍ、または４５μｍ、または５０μｍ、または６５μｍ、または７０μｍ、または７５μｍ、または８０μｍ、または８５μｍ、または９０μｍまでである。各スキン層は、厚さが、０．７５μｍ、または１．０μｍ、または１．５μｍ、または２．０μｍ、または３．０μｍ、または４．０μｍ、または５．０μｍ、または６．０μｍ、または６．５μｍ、または７．０μｍ、または７．５μｍ、または８．０μｍ、または９．０μｍ、または１０．０μｍ、または１１．０μｍ、または１２．０μｍ、または１３．０μｍ、または１４．０μｍ、または１５．０μｍ、または２０．０μｍ、または２５．０μｍ、または３０μｍである。
【０１０６】
一実施形態では、多層フィルムは、スリップ係数が、３０，０００、または３５，０００、または３９，０００から、４０，０００、または４５，０００、または５０，０００、または５２，０００、または５５，０００、または６０，０００までである。多層フィルムの「スリップ係数」は、次の等式（Ｉ）に従って計算される。
【数６】
2020516490.tif 000010
等式（Ｉ）において、それぞれの層の各々の重量パーセント（「重量％」）は、フィルムの総重量に基づいている。
【０１０７】
一実施形態では、多層フィルムは、摩擦係数（ＣＯＦ）が、０．０５、または０．１０、または０．１５、または０．１９、または０．２０、または０．２４から、０．２５、または０．２６、または０．２７、または０．２８、または０．２９、または０．３０、または０．３１、または０．３２、または０．３３、または０．３４、または０．３５までである。
【０１０８】
一実施形態では、多層フィルムは、７日間の時効後のねじれ保持率が、６６％、または７０％から、７５％、または８０％、または８５％、または９０％、または９５％、または１００％までである。７日間の時効後のより高いねじれ保持率（≧６６％）は、時効後に多層フィルムが折られた／ねじれた構造を維持することを示す。結果として、本多層フィルムは、ねじり包装に好適である。
【０１０９】
一実施形態では、多層フィルムは、降伏張力が、５ＭＰａ、または８ＭＰａ、または１０ＭＰａ、または１３ＭＰａから、１４ＭＰａ、または１５ＭＰａ、または１６ＭＰａまでである。多層フィルムの折りおよび／またはねじり中、フィルムは、張力が多層フィルムに加えられて伸び、加えられる張力が、多層フィルムが伸びるが、変形が恒久的となる「降伏張力」となる（多層フィルムがその折り／ねじれ構成を維持することを示す）まで、張力が取り除かれるとその元の寸法に戻る。５ＭＰａ〜１６ＭＰａの低い降伏張力は、多層フィルムに適用されるより低い張力による多層フィルムの恒久的な変形および折り／ねじれ保持率を可能にするため、有利である。
【０１１０】
一実施形態では、多層フィルムは、
（Ａ）コア層の総重量に基づいて、８０重量％、または８５重量％、または９０重量％、または９５重量％から、９７重量％、または９８重量％、または９９重量％、または１００重量％までのＨＤＰＥ、および０重量％、または０．０１重量％、または０．０５重量％、または０．１重量％、または０．２重量％から、０．３重量％、または０．４重量％、または０．５重量％、または１．０重量％、または２．０重量％、または３．０重量％までの添加剤であって、ＨＤＰＥが、以下の特性：
（ｉ）密度０．９４０ｇ／ｃｃ、もしくは０．９４５ｇ／ｃｃ、もしくは０．９５０ｇ／ｃｃ、もしくは０．９５５ｇ／ｃｃ、もしくは０．９５８ｇ／ｃｃ、もしくは０．９６０ｇ／ｃｃ、もしくは０．９６２ｇ／ｃｃ、もしくは０．９６５ｇ／ｃｃ、もしくは０．９７０ｇ／ｃｃ、もしくは０．９７５ｇ／ｃｃ、もしくは０．９８０ｇ／ｃｃ、ならびに／あるいは
（ｉ）０．１ｇ／１０分、もしくは０．５ｇ／１０分から、１．０ｇ／１０分、もしくは１．５ｇ／１０分、もしくは２．０ｇ／１０分までのメルトインデックス（ＭＩ）、ならびに／あるいは
（ｉｉｉ）ＨＤＰＥの総重量に基づいて、エチレンに由来する５０重量％超、または５５重量％、または６０重量％、または６５重量％〜７０重量％、または７５重量％、または８０重量％、または８５重量％、または９０重量％、または９５重量％、または９７重量％、または９９重量％、または１００重量％の単位、およびコモノマーに由来する逆数的な量、あるいは０重量％、または１重量％、または３重量％、または５重量％、または１０重量％、または１５重量％、または２０重量％、または２５重量％、または３０重量％〜３５重量％、または４０重量％、または４５重量％、または５０重量％未満の単位、のうちの１つ、いくつか、あるいは全てを有する、ＨＤＰＥおよび添加剤と、
（Ｂ）コア層の両側のスキン層であって、各スキン層が、
（ｉ）７０重量％、または７５重量％、または７７重量％から、８０重量％、または８３重量％、または８５重量％、または９０重量％、または９５重量％、または９６重量％、または９７重量％、または９８重量％、または９９重量％、または９９．３重量％までのプロピレン／エチレンコポリマーであって、以下の特性：
（ａ）０．８８０ｇ／ｃｃ、または０．８８５ｇ／ｃｃ、または０．８８８ｇ／ｃｃから、０．８９０ｇ／ｃｃ、または０．８９１ｇ／ｃｃ、または０．８９５ｇ／ｃｃ、または０．９００ｇ／ｃｃ、または０．９０５ｇ／ｃｃまでの密度、ならびに／あるいは
（ｂ）２．０ｇ／１０分、または３．０ｇ／１０分、または４．０ｇ／１０分から、５．０ｇ／１０分、または６．０ｇ／１０分、または７．０ｇ／１０分、または８．０ｇ／１０分、または９．０ｇ／１０分、または１０．０ｇ／１０分、または１５．０ｇ／１０分、または２０．０ｇ／１０分、または２５．０ｇ／１０分までのメルトフローレート（ＭＦＲ）、ならびに／あるいは
（ｃ）プロピレン／エチレンコポリマーの総重量に基づいて、プロピレンに由来する１００重量％未満、または９９重量％、または９８重量％から、９７重量％、または９６重量％、または９５重量％までの単位、およびエチレンに由来する逆数的な量、あるいは０重量％超、または１重量％、または２重量％から、３重量％、または４重量％、または５重量％までの単位、のうちの１つ、いくつか、あるいは全てを有する、プロピレン／エチレンコポリマーと、
（ｉｉ）０．３０重量％、または０．３１重量％、または０．３２重量％から、０．３３重量％、または０．３４重量％、または０．３５重量％までの脂肪酸アミド（例えば、エルカミド）などのスリップ剤と、
（ｉｉｉ）０．４０重量％、または０．４５重量％、または０．５０重量％、または０．５５重量％、または０．６０重量％から、０．６５重量％、または０．７０重量％、または０．７５重量％、または０．８０重量％、または０．８５重量％、または０．９０重量％、または０．９５重量％、または１．００重量％までのシリカなどの粘着防止剤と、
（ｉｖ）０重量％、または０．０１重量％、または０．０５重量％、または０．１重量％、または０．２重量％から、０．３重量％、または０．４重量％、または０．５重量％、または１．０重量％、または２．０重量％、または３．０重量％までの添加剤と、
（ｖ）各スキン層の総重量に基づいて、０重量％、または１５重量％、または１６重量％から、１８重量％、または２０重量％、または２２重量％、または２５重量％、または３０重量％までのエチレン系ポリマーと、を含む、スキン層と、を含む少なくとも３つの層を有し、
多層フィルムは、以下の特性：
（１）１５μｍ、または２０μｍ、または２５μｍ、または３０μｍ、または３３μｍから、３７μｍ、または４０μｍ、または４５μｍ、または５０μｍ、または５５μｍ、または６０μｍ、または６５μｍ、または７０μｍ、または７５μｍ、または８０μｍ、または８５μｍ、または９０μｍ、または９５μｍ、または１００μｍまでの厚さ、ならびに／あるいは
（２）コア層は、多層フィルムの総体積の４０体積％、または４５体積％、または５０体積％、または５５体積％から、６０体積％、または６５体積％、または７０体積％、または７５体積％、または８０体積％、または８５体積％、または９０体積％までであること、ならびに／あるいは
（３）コア層は、厚さが、６．０μｍ、または７．０μｍ、または８．０μｍ、または９．０μｍ、または１０．０μｍ、または１１．０μｍ、または１２．０μｍ、または１３．０μｍ、または１４．０μｍ、または１５．０μｍ、または１６．０μｍ、または１７．０μｍ、または１８．０μｍ、または１９．０μｍ、または１９．８μｍから、２２．２μｍ、または２３．０μｍ、または２５μｍ、または３０μｍ、または３５μｍ、または４０μｍ、または４５μｍ、または５０μｍ、または６５μｍ、または７０μｍ、または７５μｍ、または８０μｍ、または８５μｍ、または９０μｍまでであること、ならびに／あるいは
（４）スキン層の合計体積は、多層フィルムの総体積の１０体積％、または１５体積％、または２０体積％、または２５体積％、または３０体積％、または３５体積％、または４０体積％から、４５体積％、または５０体積％、または５５体積％、または６０体積％までであること、
（５）各スキン層は、厚さが、０．７５μｍ、または１．０μｍ、または１．５μｍ、または２．０μｍ、または３．０μｍ、または４．０μｍ、または５．０μｍ、または６．０μｍ、または６．５μｍ、または７．０μｍ、または７．５μｍ、または８．０μｍ、または９．０μｍ、または１０．０μｍ、または１１．０μｍ、または１２．０μｍ、または１３．０μｍ、または１４．０μｍ、または１５．０μｍ、または２０．０μｍ、または２５．０μｍ、または３０μｍであること、ならびに／あるいは
（６）３０，０００、または３５，０００、または３９，０００から、４０，０００、または４５，０００、または５０，０００、または５２，０００、または５５，０００、または６０，０００までのスリップ係数、ならびに／あるいは
（７）０．０５、または０．１０、または０．１５、または０．１９、または０．２０、または０．２４から、０．２５、または０．２６、または０．２７、または０．２８、または０．２９、または０．３０、または０．３１、または０．３２、または０．３３、または０．３４、または０．３５までの摩擦係数（ＣＯＦ）、ならびに／あるいは
（８）６６％、または７０％から、７５％、または８０％、または８５％、または９０％、または９５％、または１００％までの７日間の時効後のねじれ保持率、ならびに／あるいは
（９）５ＭＰａ、または８ＭＰａ、または１０ＭＰａ、または１３ＭＰａから、１４ＭＰａ、または１５ＭＰａ、または１６ＭＰａまでの降伏張力、のうちの１つ、いくつか、あるいは全てを有する。
【０１１１】
一実施形態では、多層フィルムは、特性（１）〜（９）のうちの少なくとも２つ、または少なくとも３つ、または少なくとも４つ、または少なくとも５つ、または少なくとも６つ、または少なくとも７つ、または少なくとも８つ、または９つを有する。
【０１１２】
前述の層を含む、本明細書に開示される各層中の成分の合計は、それぞれの層の総重量に基づいて１００重量パーセント（重量％）をもたらすことが理解される。
【０１１３】
一実施形態では、多層フィルムは、キャストプロセスにより製造された共押出フィルムである。キャストプロセスにより製造された多層フィルムは、ブロー成形プロセスにより製造された多層フィルムを除外する。特定の理論に拘束されることを望むものではないが、出願人らは、キャストプロセスにより、剛性がより高い多層フィルムが得られ、その結果、ねじれ保持率が改善される（すなわち、より高くなる）と考える。
【０１１４】
一実施形態では、多層フィルムは配向フィルムではない。さらなる実施形態では、多層フィルムは二軸配向されていない。換言すれば、多層フィルムは押出後に引き伸ばされない。
【０１１５】
一実施形態では、多層フィルムは、共押出され、積層されない。
【０１１６】
多層フィルムは、本明細書に開示される２つ以上の実施形態を含んでもよい。
【０１１７】
Ｄ．物品
本開示は、多層フィルムを含む物品も提供する。多層フィルムは、本明細書に開示されるいずれの多層フィルムであってもよい。
【０１１８】
一実施形態では、物品は、菓子および菓子と接触する多層フィルムを含む。一実施形態では、多層フィルムは、（Ａ）０．９４０ｇ／ｃｃ〜０．９８０ｇ／ｃｃの密度を有する高密度ポリエチレン（ＨＤＰＥ）、および任意選択で添加剤を含む、コア層と、（Ｂ）コア層の両側のスキン層と、を含む、少なくとも３つの層を含む。各スキン層は、（ｉ）０重量％超〜５重量％単位がエチレンコモノマーに由来する、プロピレン／エチレンコポリマーと、（ｉｉ）３，０００〜３，５００ｐｐｍのスリップ剤と、（ｉｉｉ）４，０００〜１０，０００ｐｐｍの粘着防止剤と、任意選択で（ｉｖ）添加剤と、を含む。
【０１１９】
物品には菓子が含まれる。好適な菓子の非限定的な例としては、砂糖菓子、チョコレート菓子、およびそれらの組み合わせが挙げられる。砂糖菓子の非限定的な例としては、棒付きキャンディー、ハードキャンディー、ソフトキャンディー、甘草、キャラメル、ガム、砂糖漬けナッツ、砂糖漬け果物、ファッジ、タフィー、マジパン、タフィー、ブリットル、マシュマロ、ミント、およびそれらの組み合わせが挙げられる。チョコレート菓子の非限定的な例としては、ファッジ、チョコレート片、チョコレートバー、チョコレートで覆われたナッツ、チョコレートで覆われた果物、チョコレートミント、およびトリュフが挙げられる。
【０１２０】
多層フィルムは、菓子と直接接触していても間接接触していてもよい。一実施形態では、多層フィルムは菓子と直接接触している。
【０１２１】
多層フィルムは、菓子の周りでねじられ、かつ／または折られてもよい。一実施形態では、多層フィルムは、折られ、続いて菓子の両端でねじられる。
【０１２２】
充填剤は、本明細書に開示される２つ以上の実施形態を含むことができる。
【０１２３】
一例として、これに限定されないが、本開示のいくつかの実施形態について以下の実施例において以下に詳細に説明される。
【実施例】
【０１２４】
実施例で使用する材料を、以下の表１Ａに提供する。
【表１】
2020516490.tif 000011
【０１２５】
多層フィルム試料は、表１Ｂに提供する条件で、Ｃｏｌｌｉｎｓキャストライン上で製造する。
【０１２６】
２つの比較試料をインフレーションフィルムプロセスによって調製する（比較試料４および比較試料９）。インフレーションフィルム試料は、表１Ｃに提供する条件で、Ｃｏｌｌｉｎ押出機上で製造する。
【表２】
2020516490.tif 000012
【表３】
2020516490.tif 000013
【０１２７】
層構成および多層フィルム構造を表２〜４で以下に提供する。各多層フィルム構造は、多層フィルムの６０体積％の体積を有するコア層（Ａ）と、２つのスキン層（Ｂ１およびＢ２）とで形成される。各スキン層（Ｂ１およびＢ２）は、体積が、多層フィルムの２０体積％である。言い換えると、組み合わされたスキン層（Ｂ１およびＢ２）は、多層フィルムの４０体積％を占める。表２〜４では、スリップ剤および粘着防止剤の量は、層に含有されるそれぞれのスリップ剤および粘着防止剤の量を指す（層に含有されるスリップ剤マスターバッチおよび／または粘着防止剤マスターバッチの量ではない）。表２〜４では、各層の含有量は、それぞれの層の総重量に基づいて、重量パーセント（重量％）および／またはｐｐｍ（百万分率）で示される。例えば、実施例１のスキン層（Ｂ１）は、スキン層（Ｂ１）の総重量に基づいて、８０．０重量％のＶＥＲＳＩＦＹ（商標）３０００、３，０００ｐｐｍのスリップ剤（すなわち、０．３重量％のスリップ剤）、１０，０００ｐｐｍの粘着防止剤（すなわち、１．０重量％の粘着防止剤）、および１８．７重量％のマスターバッチポリエチレン担体（「ＭＢ  ＰＥ」）（すなわち、（ｉ）スリップ剤マスターバッチからの１４．７重量％のポリエチレン担体と、（ｉｉ）粘着防止剤マスターバッチからの４．０重量％ポリエチレン担体との合計量）を含有する。表２の各フィルム（すなわち、実施例１〜７および比較試料１〜１４）のコア層（Ａ）は、コア層（Ａ）の総重量に基づいて１００重量％のＥＬＩＴＥ（商標）５９６０Ｇを含有する。表２〜４では、「ＣＳ」は比較試料を指し、「スリップ」はスリップ剤を指し、「粘着防止」は粘着防止剤を指し、「ＭＢ  ＰＥ」はマスターバッチポリエチレン担体の総量を指す。
【０１２８】
多層フィルムの試料を、ＣＯＦおよびねじれ保持率について試験する。結果を表２〜３で以下に提供する。
【表４−１】
2020516490.tif 000014
【表４−２】
2020516490.tif 000015
【表４−３】
2020516490.tif 000016
【表４−４】
2020516490.tif 000017
【表５−１】
2020516490.tif 000018
【表５−２】
2020516490.tif 000019
【表５−３】
2020516490.tif 000020
【表６】
2020516490.tif 000021
【０１２９】
（Ａ）密度が０．９４０〜０．９８０ｇ／ｃｃであるＨＤＰＥを含有するコア層と、（Ｂ）コア層の両側のスキン層であって、少なくとも１つのスキン層が、（ｉ）５重量％超の単位がエチレンコモノマーに由来するプロピレン／エチレンコポリマー（すなわち、１２〜１５重量％のエチレンを含有するＶＥＲＳＩＦＹ（商標）３４０１）、（ｉｉ）スリップ剤、および（ｉｉｉ）粘着防止剤を含有する、スキン層と、を含む３つの層を含む比較試料フィルム（比較試料１５〜２４）は、低いねじれ保持率（＜６６％）を呈し、これらの多層フィルムがねじり包装に好適ではないことが示される。
【０１３０】
（Ａ）密度が０．９４０〜０．９８０ｇ／ｃｃであるＨＤＰＥを含有するコア層と、（Ｂ）コア層の両側のスキン層であって、少なくとも１つのスキン層が、（ｉ）０重量％超〜５重量％の単位がエチレンコモノマーに由来するプロピレン／エチレンコポリマー、（ｉｉ）３，０００ｐｐｍ未満のスリップ剤、および（ｉｉｉ）４，０００〜１０，０００ｐｐｍの粘着防止剤を含有する、スキン層と、を含む３つの層を含む比較試料フィルム（比較試料１〜３、５〜８、および１２）は、高いＣＯＦ（＞０．３５）を呈し、これらの多層フィルムがねじり包装に好適ではないことが示される。
【０１３１】
出願人は、驚くべきことに、（Ａ）密度が０．９４０〜０．９８０ｇ／ｃｃであるＨＤＰＥを含有するコア層と、（Ｂ）コア層の両側のスキン層であって、各スキン層が、（ｉ）０重量％超〜５重量％の単位がエチレンコモノマーに由来するプロピレン／エチレンコポリマー、（ｉｉ）３，０００〜３，５００ｐｐｍのスリップ剤、および（ｉｉｉ）４，０００〜１０，０００ｐｐｍの粘着防止剤を含有する、スキン層と、を含む３つの層を含む比較試料フィルム（実施例１〜７）が、有利にも、高いねじれ保持率（６６％〜１００％）および低いＣＯＦ（０．０５〜０．３５）の比類なきバランスを呈することを発見した。
【０１３２】
多層フィルム試料の降伏張力を試験する。結果を表４に提供する。
【表７】
2020516490.tif 000022
【０１３３】
（Ａ）密度が０．９４０〜０．９８０ｇ／ｃｃであるＨＤＰＥを含有するコア層と、（Ｂ）コア層の両側のスキン層であって、少なくとも１つのスキン層が、（ｉ）ポリプロピレンホモポリマー（ＣＵＹＯＬＥＮ（商標）１１０２Ｌ）および０重量％超〜５重量％のエチレン系ポリマー（ＡＦＦＩＮＩＴＹ（商標）１８８１）を含有するポリマーブレンド、（ｉｉ）３７．５ｐｐｍのスリップ剤、ならびに（ｉｉｉ）１２５ｐｐｍの粘着防止剤を含有する、スキン層と、を含む３つの層を含む比較試料フィルム（比較試料３０）は、高い降伏張力（＞１６ＭＰａ）を呈する。
【０１３４】
出願人は、驚くべきことに、（Ａ）密度が０．９４０〜０．９８０ｇ／ｃｃであるＨＤＰＥを含有するコア層と、（Ｂ）コア層の両側のスキン層であって、各スキン層が、（ｉ）０重量％超〜５重量％の単位がエチレンコモノマーに由来するプロピレン／エチレンコポリマー、（ｉｉ）３，０００〜３，５００ｐｐｍのスリップ剤、および（ｉｉｉ）４，０００〜１０，０００ｐｐｍの粘着防止剤を含有する、スキン層と、を含む３つの層を含む多層フィルム（実施例８）が、有利にも、低い降伏張力（≦１６ＭＰａ）を呈することを発見した。
【０１３５】
本開示は、本明細書に含まれる実施形態および例示に限定されず、実施形態の一部、および異なる実施形態の要素の組み合わせを含むこれらの実施形態の変更された形態を、以下の特許請求の範囲に該当するものとして含むことが、特に意図されている。
【図１】
2020516490.tif 000023
【図２】
2020516490.tif 000024
【国際調査報告】
2020516490.tif 000025
2020516490.tif 000026